(57)【要約】【課題】  特に絶縁保護層上を覆うレジスト層の形成範囲を適正化して、凹凸が小さい表面上に高精度に磁気検出素子及び接続層を形成できるとともに、前記レジスト層の膜剥がれを防止でき、安定した特性を有する磁気検出素子及びその製造方法を提供することを目的としている。【解決手段】  レジスト層４２は、配線層３５上で前記絶縁保護層４１を介して重ねて形成されており、また前記レジスト層４２を前記配線層３５の露出面３５ｂにまで延出しないように、前記レジスト層４２の穴形成面４２ｂの下面側縁部４２ｂ１が、前記絶縁保護層４１上に配置されている。これにより、磁気検出素子１０及び前記磁気検出素子１０に接続される電極層やリード層１７を、凹凸が小さく且つなだらかな絶縁表面上に形成できるとともに、前記レジスト層４２の膜剥がれを防止でき、安定した特性を有する磁気検出装置を得ることが出来る。【選択図】図３
2008026328.tif 000002
【特許請求の範囲】
【請求項１】
外部磁界により電気抵抗が変化する磁気抵抗効果を利用した磁気検出素子と、前記磁気検出素子の電気抵抗の変化を検出する検出回路とを有し、
基板上に、配線層を有する前記検出回路が形成され、前記検出回路上及び前記基板上は絶縁層で覆われ、
前記絶縁層は、前記検出回路上から前記基板上にかけて形成され、前記配線層上の一部に穴が形成された絶縁保護層と、前記絶縁保護層上に重ねられるとともに、前記絶縁保護層に形成された前記穴と膜厚方向に対向する位置に穴が設けられ、前記基板と前記検出回路間の段差に基づく前記絶縁保護層の表面の段差を緩和するためのレジスト層と、を有して構成され、
前記レジスト層は、前記絶縁保護層を介して前記配線層上にまで延出形成され、前記レジスト層が前記配線層の上面に直接接触しないように、前記レジスト層の穴形成面の下面側縁部は、前記絶縁保護層上に配置されており、
前記磁気検出素子は、前記絶縁層の表面に形成され、前記磁気検出素子に接続される導電性の接続層が前記穴内を通って前記配線層の露出面上にまで形成されて、前記磁気検出素子と前記配線層とが前記接続層を介して導通接続されていることを特徴とする磁気検出装置。
【請求項２】
前記レジスト層の前記穴形成面は、下面側から上面側に向けて前記穴の大きさが徐々に大きくなるように傾く傾斜面で形成される請求項１記載の磁気検出装置。
【請求項３】
前記絶縁保護層の穴形成面は、下面側から上面側に向けて前記穴の大きさが徐々に大きくなるように傾く傾斜面で形成される請求項１または２に記載の磁気検出装置。
【請求項４】
前記絶縁保護層は、ＳｉＮ、ＳｉＯ２、Ａｌ２Ｏ３、ＴＥＯＳ、Ｔａ２Ｏ５のうちいずれか１種、あるいは２種以上の積層で形成される請求項１ないし３のいずれかに記載の磁気検出装置。
【請求項５】
前記絶縁保護層は、ＳｉＮで形成される請求項４記載の磁気検出装置。
【請求項６】
前記配線層は、Ａｌ、Ｃｕ、Ａｌ−Ｓｉ、Ａｌ−Ｓｉ−Ｃｕ，Ｃｒ，Ｔａ，Ｗ，Ａｕ，Ａｇ−Ｐｄ，Ａｇ−Ｐｔ−Ｐｄのうちいずれか１種、あるいは２種以上の積層で形成される請求項１ないし５のいずれかに記載の磁気検出装置。
【請求項７】
前記配線層は、Ａｌで形成される請求項６記載の磁気検出装置。
【請求項８】
前記磁気検出素子と直列に接続された外部磁界により電気抵抗が変化しない固定抵抗素子が前記絶縁層の表面に形成され、前記磁気検出素子と前記固定抵抗素子間に設けられた接続層が、前記穴を介して前記配線層と導通されている請求項１ないし７のいずれかに記載の磁気検出装置。
【請求項９】
前記固定抵抗素子は、前記磁気検出素子と同じ材料層で形成される請求項８記載の磁気検出装置。
【請求項１０】
外部磁界により電気抵抗が変化する磁気抵抗効果を利用した磁気検出素子と、前記磁気検出素子の電気抵抗の変化を検出する検出回路とを有する磁気検出装置の製造方法において、
（ａ）  基板上に、前記検出回路を形成する工程、
（ｂ）  前記検出回路上から前記基板上に絶縁保護層をスパッタあるいはＣＶＤ成膜し、
このとき前記検出回路を構成する配線層上の一部が露出するように前記絶縁保護層に穴を形成する工程、
（ｃ）  前記絶縁保護層上にレジスト層を塗布して、少なくとも前記絶縁保護層で覆われた前記基板と前記検出回路間の段差を緩和するとともに、前記絶縁保護層に形成された前記配線層上での穴と膜厚方向で重なる穴を前記レジスト層に形成し、このとき、前記レジスト層が前記配線層の上面に直接接触しないように、前記レジスト層の穴形成面の下面側縁部を、前記絶縁保護層上に配置する工程、
（ｄ）  前記絶縁表面に前記磁気検出素子を形成し、且つ、前記磁気検出素子に接続される導電性の接続層を、前記穴内を通って前記配線層の露出面上にまで延出形成して、前記磁気検出素子と前記配線層とを前記接続層を介して導通させる工程、
を有することを特徴とする磁気検出装置の製造方法。
【請求項１１】
前記（ｂ）工程で、前記絶縁保護層に形成された穴形成面を、下面側から上面側に向けて徐々に前記穴の大きさが大きくなるように傾く傾斜面で形成する請求項１０記載の磁気検出装置の製造方法。
【請求項１２】
前記（ｃ）工程で、前記レジスト層に形成された穴形成面を、下面側から上面側に向けて徐々に前記穴の大きさが大きくなるように傾く傾斜面で形成する請求項１０または１１に記載の磁気検出装置の製造方法。
【請求項１３】
前記レジスト層に対し熱硬化を行う前に、熱処理を施して、前記傾斜面を形成する請求項１２記載の磁気検出装置の製造方法。
【請求項１４】
前記（ｂ）工程で、前記絶縁保護層に対し穴を形成せずに、前記（ｃ）工程で形成されたレジスト層をマスクとして利用して、前記レジスト層に形成された穴から露出する前記絶縁保護層を除去して、前記絶縁保護層に前記配線層の上面が露出する穴を形成する請求項１０ないし１３のいずれかに記載の磁気検出装置の製造方法。
【請求項１５】
前記（ｃ）工程と前記（ｄ）工程の間に、
（ｅ）  前記レジスト層上に、前記磁気検出素子の下地膜として無機絶縁層を形成する工程、
を有する請求項１０ないし１４のいずれかに記載の磁気検出装置の製造方法。
【発明の詳細な説明】
【技術分野】
【０００１】
本発明は、異方性磁気抵抗効果（ＡＭＲ効果）、巨大磁気抵抗効果（ＧＭＲ効果）、あるいはトンネル磁気抵抗効果（ＴＭＲ効果）を利用して、外部磁界を検出する磁気検出素子と、この検出素子の電気抵抗を検出する検出回路とを有する磁気検出装置およびその製造方法に関する。
【背景技術】
【０００２】
外部磁界を検出する磁気検出装置は、非接触式のＯＮ−ＯＦＦスイッチや、回転位相または回転数を検出する回転エンコーダなどとして使用されている。従来のこの種の磁気検出装置は、磁気検出素子としてホール素子を使用したものが主であった。しかし、ホール素子を使用した磁気検出装置は、検出出力の補正回路が必要となり、検出回路の回路構成が複雑になる欠点があった。その点、磁気抵抗効果を利用した磁気検出素子は、検出回路の回路構成を比較的単純にでき、しかも高精度な外部磁界の検出が可能であるという利点を有している。【０００３】
磁気検出装置は、基板上に形成された検出回路と、前記検出回路上に絶縁層を介して形成される磁気検出素子とを有して構成され、前記磁気検出素子と、前記磁気回路を構成する配線層とが前記絶縁層に形成された穴を介して電気的に接続された構造となっている。【０００４】
半導体装置においては、特許文献１の例えば図２等に示すように基板上に形成されたアルミ配線やＩＣ等の機能素子上を絶縁性の保護層（パッシベーション膜）で覆って保護する。前記保護層の形成は、外部環境からデバイスを隔離保護し、機械的、化学的に保護するために一般的に行われている。
【特許文献１】特開平７−４５６１６号公報
【特許文献２】特開平４−２５７２３８号公報
【発明の開示】
【発明が解決しようとする課題】
【０００５】
しかしながら、前記保護層の表面は凹凸面であり、前記保護層上に、磁気検出素子を成膜するときに前記磁気検出素子を高精度に成膜できない。よって特許文献１では、前記保護層表面に形成された凹凸面をプラズマ酸化層で覆い、その後、前記プラズマ酸化層の表面を研磨処理しているが、かかる手法では製造工程の複雑化を招き好ましくない。【０００６】
そこで前記保護層の表面の凹凸面を覆う材質としてレジスト層を用いると、上記した研磨処理等が必要なく、平坦化面に近い表面を得ることが出来るが、ここで問題とされたのが、前記レジスト層の形成範囲であった。すなわち前記レジスト層の形成範囲によっては、その上に形成される磁気検出素子と接続される電極層等の亀裂や断線、あるいはレジスト層の剥離が問題となり、安定した特性を有する磁気検出装置を製造できなかった。【０００７】
そこで本発明は、上記従来の課題を解決するものであり、特に絶縁保護層上を覆うレジスト層の形成範囲を適正化して、凹凸が小さい表面上に高精度に磁気検出素子及び接続層を形成できるとともに、前記レジスト層の膜剥がれを防止でき、安定した特性を有する磁気検出素子及びその製造方法を提供することを目的としている。
【課題を解決するための手段】
【０００８】
本発明における磁気検出装置は、
外部磁界により電気抵抗が変化する磁気抵抗効果を利用した磁気検出素子と、前記磁気検出素子の電気抵抗の変化を検出する検出回路とを有し、
基板上に、配線層を有する前記検出回路が形成され、前記検出回路上及び前記基板上は絶縁層で覆われ、
前記絶縁層は、前記検出回路上から前記基板上にかけて形成され、前記配線層上の一部に穴が形成された絶縁保護層と、前記絶縁保護層上に重ねられるとともに、前記絶縁保護層に形成された前記穴と膜厚方向に対向する位置に穴が設けられ、前記基板と前記検出回路間の段差に基づく前記絶縁保護層の表面の段差を緩和するためのレジスト層と、を有して構成され、
前記レジスト層は、前記絶縁保護層を介して前記配線層上にまで延出形成され、前記レジスト層が前記配線層の上面に直接接触しないように、前記レジスト層の穴形成面の下面側縁部は、前記絶縁保護層上に配置されており、
前記磁気検出素子は、前記絶縁層の表面に形成され、前記磁気検出素子に接続される導電性の接続層が前記穴内を通って前記配線層の露出面上にまで形成されて、前記磁気検出素子と前記配線層とが前記接続層を介して導通接続されていることを特徴とするものである。【０００９】
本発明では、前記絶縁保護層上に重ねてレジスト層を設けることで、絶縁層の表面を、平坦化面に近づけることができるとともに、前記レジスト層を前記配線層上にまで延出して形成し、さらに前記レジスト層が前記穴から露出する前記配線層上に直接接触しないように、前記レジスト層の穴形成面の下面側縁部の位置を適正化している。したがって本発明では、前記磁気検出素子及び接続層を、凹凸が小さい絶縁表面上に形成できるとともに、前記レジスト層の膜剥がれを防止でき、安定した特性を有する磁気検出装置を得ることが出来る。【００１０】
また本発明では、前記レジスト層の前記穴形成面は、下面側から上面側に向けて前記穴の大きさが徐々に大きくなるように傾く傾斜面で形成されることが好ましい。【００１１】
また、前記絶縁保護層の穴形成面は、下面側から上面側に向けて前記穴の大きさが徐々に大きくなるように傾く傾斜面で形成されることが好ましい。【００１２】
上記した傾斜面形成によって、前記接続層をなだらかな傾斜面上に形成でき、前記磁気検出素子と前記配線層間を適切に且つ容易に電気的に接続できる。【００１３】
本発明では、前記絶縁保護層は、ＳｉＮ、ＳｉＯ２、Ａｌ２Ｏ３、ＴＥＯＳ、Ｔａ２Ｏ５のうちいずれか１種、あるいは２種以上の積層で形成されることが好ましい。特に、前記絶縁保護層は、ＳｉＮで形成されることが好ましい。これにより、製造プロセス中において前記検出回路を機械的、及び化学的に適切に保護でき、また製品化後においても、前記検出回路を外部環境等から適切に保護できる。【００１４】
本発明では、前記配線層は、Ａｌ、Ｃｕ、Ａｌ−Ｓｉ、Ａｌ−Ｓｉ−Ｃｕ，Ｃｒ，Ｔａ，Ｗ，Ａｕ，Ａｇ−Ｐｄ，Ａｇ−Ｐｔ−Ｐｄのうちいずれか１種、あるいは２種以上の積層で形成されることが好ましい。特に、前記配線層は、Ａｌで形成されることが好ましい。前記配線層の低抵抗を実現でき、またワイヤボンディング等にも適している。本発明では前記配線層を上記した材質で形成しても、前記レジスト層が直接、前記配線層上に形成されないので、前記レジスト層の膜剥がれを適切に防止できる。【００１５】
本発明では、前記磁気検出素子と直列に接続された外部磁界により電気抵抗が変化しない固定抵抗素子が前記絶縁層の表面に形成され、前記磁気検出素子と前記固定抵抗素子間に設けられた接続層が、前記穴を介して前記配線層と導通されている構成に出来る。【００１６】
本発明では、前記固定抵抗素子は、前記磁気検出素子と同じ材料層で形成されることが好ましい。これにより、前記磁気検出素子と前記固定抵抗素子との温度係数（ＴＣＲ）のばらつきを抑制できる。【００１７】
また本発明は、
外部磁界により電気抵抗が変化する磁気抵抗効果を利用した磁気検出素子と、前記磁気検出素子の電気抵抗の変化を検出する検出回路とを有する磁気検出装置の製造方法において、
（ａ）  基板上に、前記検出回路を形成する工程、
（ｂ）  前記検出回路上から前記基板上に絶縁保護層をスパッタあるいはＣＶＤ成膜し、このとき前記検出回路を構成する配線層上の一部が露出するように前記絶縁保護層に穴を形成する工程、
（ｃ）  前記絶縁保護層上にレジスト層を塗布して、少なくとも前記絶縁保護層で覆われた前記基板と前記検出回路間の段差を緩和するとともに、前記絶縁保護層に形成された前記配線層上での穴と膜厚方向で重なる穴を前記レジスト層に形成し、このとき、前記レジスト層が前記配線層の上面に直接接触しないように、前記レジスト層の穴形成面の下面側縁部を、前記絶縁保護層上に配置する工程、
（ｄ）  前記絶縁表面に前記磁気検出素子を形成し、且つ、前記磁気検出素子に接続される導電性の接続層を、前記穴内を通って前記配線層の露出面上にまで延出形成して、前記磁気検出素子と前記配線層とを前記接続層を介して導通させる工程、
を有することを特徴とするものである。【００１８】
これにより、本発明では、前記磁気検出素子及び接続層を凹凸の小さい絶縁表面上に形成できる。さらに、前記レジスト層が前記穴から露出する前記配線層上に直接接触しないように、前記レジスト層の穴形成面の下面側縁部の位置を適正化しているので、前記レジスト層の剥離の問題もない。よって断線等がなく従来に比べて、電気的安定性等に優れた磁気検出装置を製造できる。【００１９】
本発明では、前記（ｂ）工程で、前記絶縁保護層に形成された穴形成面を、下面側から上面側に向けて徐々に前記穴の大きさが大きくなるように傾く傾斜面で形成することが好ましい。【００２０】
また、前記（ｃ）工程で、前記レジスト層に形成された穴形成面を、下面側から上面側に向けて徐々に前記穴の大きさが大きくなるように傾く傾斜面で形成することが好ましい。このとき、前記レジスト層に対し熱硬化を行う前に、熱処理を施して、前記傾斜面を形成することが好ましい。【００２１】
上記した傾斜面形成によって、前記接続層をなだらかな斜面上に形成でき、前記磁気検出素子と前記配線層とを前記接続層を介して適切に且つ容易に電気的に接続できる。【００２２】
また本発明では、前記（ｂ）工程で、前記絶縁保護層に対し穴を形成せずに、前記（ｃ）工程で形成されたレジスト層をマスクとして利用して、前記レジスト層に形成された穴から露出する前記絶縁保護層を除去して、前記絶縁保護層に前記配線層の上面が露出する穴を形成することが、製造プロセスを簡単にできて好適である。【００２３】
また本発明では、前記（ｃ）工程と前記（ｄ）工程の間に、
（ｅ）  前記レジスト層上に、前記磁気検出素子の下地膜として無機絶縁層を形成する工程、
を有することが、前記磁気検出素子を適切に形成でき好適である。
【発明の効果】
【００２４】
本発明では、絶縁保護層上に重ねてレジスト層を設けることで、絶縁層の表面を、平坦化面に近づけることができるとともに、前記レジスト層を配線層上にまで延出して形成し、さらに前記レジスト層が前記穴から露出する前記配線層上に直接接触しないように、前記レジスト層の穴形成面の下面側縁部の位置を適正化している。したがって本発明では、前記磁気検出素子及び接続層を、凹凸が小さい絶縁表面上に形成できるとともに、前記レジスト層の膜剥がれを防止でき、安定した特性を有する磁気検出装置を得ることが出来る。
【発明を実施するための最良の形態】
【００２５】
図１は本実施の形態の磁気検出装置を示す斜視図、図２は、図１の磁気検出装置のＩＩ−ＩＩ線での縦断面図、図３は図２の一部を拡大した拡大縦断面図である。【００２６】
図１に示す磁気検出装置１は、磁気検出素子１０と固定抵抗素子２０および検出回路が一体化されたＩＣパッケージであり、小型で且つ薄型に構成されている。【００２７】
この磁気検出装置１は、マグネットＭなどの磁界発生部材が接近したときに、例えばパルス状のＯＮ出力を得ることができる。例えば、この磁気検出装置１は、折り畳み式の携帯電話においてキースイッチが配列された本体部に内蔵される。液晶デバイスなどの表示装置を有する折り畳み部には、マグネットＭが搭載され、本体部と折り畳み部とが折り畳み状態となったときに、前記マグネットＭが磁気検出装置１に接近し、マグネットＭから発せられる磁界が磁気検出装置１で検出されて、この磁気検出装置１からＯＮ出力が得られる。【００２８】
この磁気検出装置１の配置箇所は、前記携帯電話に限られるものではなく、例えば自動車に搭載されて、シートポジションの検出部や、シートベルトの着脱検出部などに使用することができる。または、回路構成を変えることにより、回転するマグネットの回転位相や回転数の検出に使用することも可能である。【００２９】
磁気検出素子１０は、磁気抵抗効果を利用して、外部磁界によって電気抵抗が変化するものである。固定抵抗素子２０は、磁気検出素子１０と実質的に同じ電気抵抗を有し且つ同じ温度係数を有し、しかも、磁気検出素子１０が反応する大きさの外部磁界によっては電気抵抗が実質的に変化しないものである。【００３０】
磁気検出素子１０は巨大磁気抵抗効果（ＧＭＲ効果）を利用して外部磁界を検出するものである。前記磁気検出素子１０は、反強磁性層／固定磁性層／非磁性層／フリー磁性層の基本積層構造を有する。前記反強磁性層は、Ｉｒ・Ｍｎ合金（イリジウム・マンガン合金）やＰｔ・Ｍｎ合金（白金・マンガン合金）などで形成される。固定磁性層やフリー磁性層は、Ｃｏ・Ｆｅ合金（コバルト・鉄合金）やＮｉ・Ｆｅ合金（ニッケル・鉄合金）などで形成される。前記非磁性層は、Ｃｕ（銅）などの非磁性導電材料で形成される。前記磁気検出素子１０は、そのほか、保護層や下地層等を有して構成される。【００３１】
前記固定抵抗素子２０は、磁気検出素子１０と同じ材料層で形成されることが好ましい。すなわち前記固定抵抗素子２０も前記磁気検出素子１０と同じ材料から成る反強磁性層、固定磁性層、非磁性層、及びフリー磁性層の各層を有している。ただし、積層順が前記磁気検出素子１０とは異なって、前記固定抵抗素子２０では、例えば下から反強磁性層／固定磁性層／フリー磁性層／非磁性層の順（あるいは、その逆）に形成され、前記固定抵抗素子２０を構成するフリー磁性層は、前記固定磁性層とともに磁化方向が固定された磁性層となり、外部磁界の変動によっても抵抗値は変化しない（もはやフリー磁性層ではない）。なお前記固定抵抗素子２０を構成する各層は、対応する前記磁気検出素子１０の各層と同じ材質で且つ膜厚で形成されることが、温度係数（ＴＣＲ）のばらつきを抑制する上で最適である。【００３２】
前記磁気検出素子１０は、ＧＭＲ素子以外に、異方性磁気抵抗効果を利用したＡＭＲ素子、トンネル磁気抵抗効果を利用したＴＭＲ素子であってもよい。【００３３】
図１に示すように、磁気検出素子１０及び固定抵抗素子２０は、その平面形状がミアンダパターンで形成されており、その基本的な電気抵抗値が高くなっている。前記ミアンダパターンで形成することで、消費電流を低減させることができる。前記磁気検出素子１０を構成する固定磁性層は、反強磁性層の反強磁性結合により、図１に示すＰｉｎ方向に磁化固定されている。すなわち、磁気検出素子１０の長手方向と直交する方向に固定されている。そのため、図１に示すように、例えばマグネットＭのＮ極が接近し、前記磁気検出素子１０を構成するフリー磁性層がＰｉｎ方向と逆方向に磁化されると、磁気検出素子１０の電気抵抗値が最大となる。また、マグネットＭが遠ざかり、フリー磁性層に作用する外部磁化が無くなると、磁気検出素子１０の抵抗値が最小になる。【００３４】
図１に示すように、磁気検出素子１０の一方の端部には、低抵抗材料で形成された電極層（接続層）１５が設けられ、他方の端部には同じく低抵抗材料で形成された電極層（接続層）１８が設けられている。固定抵抗素子２０の一方の端部には、低抵抗材料で形成された電極層（接続層）１６が設けられ、他方の端部にも、低抵抗材料で形成された電極層（接続層）１９が設けられている。そして、磁気検出素子１０の電極層１５と固定抵抗素子２０の電極層１６とが、リード層（接続層）１７で接続され、磁気検出素子１０と固定抵抗素子２０とが直列に接続されている。電極層およびリード層は、金、銀、銅などの低抵抗材料を主体として形成され、例えばクロム／銅／クロムが積層されて形成される。なお前記電極層１５、１６及び前記リード層１７は一体的に形成されている。【００３５】
前記電極層１８，１９のどちから一方は、入力端子、他方はアース端子であり、前記リード層１７は出力端子である。外部磁界が及ばないとき、前記出力端子の電位は中点電位であり、外部磁界が及ぶと、前記磁気検出素子１０の抵抗値が変動し、それに基づいて、前記リード層１７での電位が変動する。前記リード層１７と接続される検出回路では、外部磁界に対する前記磁気検出素子１０の電気抵抗変化に基づく電位変化を検出し、さらにその検出結果に基づいてＯＮ・ＯＦＦの切換信号を生成している。【００３６】
図２に示すように、前記磁気検出装置１は、例えばケイ素（Ｓｉ）で形成された基板２上に、図示しない二酸化ケイ素（ＳｉＯ２）の下地膜が一定の厚さで形成される。【００３７】
前記下地膜上に、検出回路を構成する配線層３５や、能動素子３６〜３８及び抵抗器３９等が形成されている。前記能動素子３６〜３８は、ＩＣ、差動増幅器、コンパレータ、出力トランジスタ等である。【００３８】
前記配線層３５は、Ａｌ、Ｃｕ、Ａｌ−Ｓｉ、Ａｌ−Ｓｉ−Ｃｕ，Ｃｒ，Ｔａ，Ｗ，Ａｕ，Ａｇ−Ｐｄ，Ａｇ−Ｐｔ−Ｐｄのうちいずれか１種、あるいは２種以上の積層で形成されることが好ましい。このうちアルミニウム（Ａｌ）で形成されることがより好ましい。これにより前記配線層３５を低抵抗で形成でき、また図示しないワイヤボンディング等も適切に行える。【００３９】
前記配線層３５の上面３５ａは平坦化面で形成されているが、後述する絶縁層４０に形成された穴部４４から露出する前記配線層３５の露出面３５ｂが、若干、前記露出面３５ｂの周囲面３５ｃよりも低く形成された凹面となっていてもよい。【００４０】
図２に示すように、前記配線層３５上から、前記能動素子３６〜３９上、前記抵抗器３９上及び前記基板２上にかけて、下から絶縁保護層４１、レジスト層４２、及び絶縁被覆層４３の順に形成されて成る絶縁層４０が形成されている。【００４１】
前記絶縁層４０には、前記配線層３５上の一部に穴部４４が形成され、前記穴部４４から前記配線層３５の上面３５ａが露出している。前記穴部４４の平面形状は円形状、矩形状等、特に限定されるものではない。【００４２】
図２に示すように、前記絶縁保護層（パッシベーション膜）４１は、前記穴部４４を除く前記配線層３５上、前記能動素子３６〜３８上、前記抵抗器３９上及び前記基板２上の全域に形成されている。前記絶縁保護層４１は例えば、スパッタあるいはＣＶＤ成膜され、ＳｉＮ、ＳｉＯ２、Ａｌ２Ｏ３、ＴＥＯＳ（テトラエトキシシラン）、Ｔａ２Ｏ５のうちいずれか１種、あるいは２種以上の積層で形成されることが好ましい。このうち前記絶縁保護層４１は、窒化ケイ素（ＳｉＮ）で形成されることがより好ましい。これにより前記配線層３５上、前記能動素子３６〜３８上、前記抵抗器３９上を適切に絶縁保護できる。また、前記絶縁保護層４１は、特に、前記レジスト層４２と前記配線層３５間の密着性を向上させる接着層的役割を担っている。スパッタ成膜される前記絶縁保護層４１の平均膜厚は０．５μｍ程度の薄い膜厚で形成されている。一方、前記配線層３５や、前記能動素子３６〜３８等の膜厚は、０．１〜１．５μｍ程度の膜厚で形成され、前記配線層３５と基板２間の段差、前記能動素子３６〜３８と基板２間の段差等により、前記絶縁保護層４１の表面４１ａは急峻な凹凸表面となっている。【００４３】
本実施形態では、前記絶縁保護層４１上にレジスト層（平坦化レジスト）４２が形成されている。前記絶縁保護層４１の表面４１ａに形成された凹部内には前記レジスト層４２が埋められ、前記レジスト層４２の表面４２ａは全体的に前記絶縁保護層４１の表面４１ａよりも平坦化面に近くなっている。特に、検出回路が形成されていない部分では、前記絶縁保護層４１の表面４１ａも前記レジスト層４２の表面４２ａと同様に高い平坦化度を有するが、前記検出回路が形成されている部分では、前記絶縁保護層４１の表面４１ａは、前記レジスト層４２の表面４２ａに比べて平坦化度が悪い。前記レジスト層を前記絶縁保護層上に重ねることで、少なくとも、前記基板と検出回路間の段差を前記絶縁保護層４１以上に緩和でき、全体的に、前記レジスト層４２の表面４２ａは前記絶縁保護層４１の表面４１ａよりも平坦化面に近くなっている。【００４４】
前記レジスト層４２は、より高い絶縁性の確保と、さらに前記絶縁表面をより平坦化面に近づけるべく設けられている。平坦化度は、例えば中心線平均粗さ（Ｒａ）を指標とできる。なお前記レジスト層４２の前記配線層３５上での平均膜厚は０．５〜１．０μｍ程度である。【００４５】
前記レジスト層４２上には、窒化ケイ素（ＳｉＮ）、二酸化ケイ素（ＳｉＯ２）、アルミナ（Ａｌ２Ｏ３）のうちいずれか１種又は２種以上の積層で形成された絶縁被覆層（無機絶縁層）４３が形成されている。前記絶縁被覆層４３を設けることで、より確実に絶縁性を確保できる。また無機絶縁層で形成された前記絶縁被覆層４３は、前記絶縁層４０上に形成される磁気検出素子１０の下地膜として最適である。なお前記絶縁被覆層４３の形成は必須ではない。【００４６】
図２に示すように、前記レジスト層４２は、前記絶縁保護層４１を介して、前記穴部４４を除く前記配線層３５上、前記能動素子３６〜３８上、前記抵抗器３９上及び前記基板２上の全域に形成されている。【００４７】
本実施形態では、図３に示すように、前記レジスト層４２の穴形成面４２ｂの下面側縁部４２ｂ１は、前記絶縁保護層４１の穴形成面４１ｂの下面側縁部４１ｂ１よりも、前記配線層３５の露出面３５ｂから離れる方向（図示Ｘ１方向）での前記絶縁保護層４１上に後退して設けられている。すなわち前記レジスト層４２は前記配線層３５の露出面３５ｂ上にまで延出しておらず、前記レジスト層４２と前記配線層３５とが直接接触していない。【００４８】
図２，図３に示すように前記レジスト層４２上に形成された絶縁被覆層４３上に磁気検出素子１０及び固定抵抗素子２０が形成され、前記磁気検出素子１０及び固定抵抗素子２０の各端部には、前記電極層１５，１６，１８，１９が形成され、図２，図３に示すように、前記磁気検出素子１０の電極層１５と、前記固定抵抗素子２０の電極層１６間を繋ぐ前記リード層１７が前記穴部４４内での前記絶縁被覆層４３の穴形成面４３ａ上、前記レジスト層４２の穴形成面４２ｂ上、前記絶縁保護層４１の穴形成面４１ｂ上、及び前記配線層３５の露出面３５ｂ上にかけて形成される。これにより、前記磁気検出素子１０と前記固定抵抗素子２０とが前記配線層３５に、前記電極層１５，１６及び前記リード層１７を介して電気的に接続されている。【００４９】
なお前記絶縁層４０に形成された穴部４４は、前記磁気検出素子１０の電極層１８、及び前記固定抵抗素子２０の電極層１９と対向する位置にも形成され、図３と同様の断面形状を有して、前記磁気検出素子１０が図示しない配線層上に前記電極層１８を介して電気的に接続され、また、前記固定抵抗素子２０が、図示しない配線層上に前記電極層１９を介して電気的に接続される。【００５０】
本実施形態の特徴的部分は、前記レジスト層４２が、前記配線層３５上に前記絶縁保護層４１を介して重ねて形成されていること、及び、前記レジスト層４２を前記配線層３５の露出面３５ｂにまで延出しないように、前記レジスト層４２の穴形成面４２ａの下面側縁部４２ａ１が、前記絶縁保護層４１上に配置されている点にある。【００５１】
図２に示すように、前記レジスト層４２の表面４２ａは、全体的に前記絶縁保護層４１の表面４１ａよりも平坦化面に近い形状となるが、例えば、前記レジスト層４２を前記配線層３５上に重ねずに、前記配線層３５から平面方向に離して形成すると、前記レジスト層４２と前記配線層３５間に急激な段差ができてしまい、前記レジスト層４２上から前記配線層３５の露出面３５ｂ上にかけて形成される電極層１５、１６、１８、１９やリード層１７が断線しやすい。【００５２】
図５は実際に前記レジスト層４２を前記配線層３５上に重ねずに、前記配線層３５から平面方向に離して形成したときの断面形状を示すＦＩＢ写真である。図５に示すように、レジスト層４２上から前記絶縁保護層４１及び配線層３５の露出面３５ｂ上にまで延出形成された電極層には、図５の丸で囲った箇所での急激な段差によって断線が生じていることがわかった。【００５３】
よって、図３のように、前記レジスト層４２を、前記穴部４４を除く前記配線層３５上にまで延出形成することで、前記電極層１５，１６，１８，１９やリード層１７の形成面全体を凹凸が小さく且つなだらかな面に形成でき、前記電極層１５，１６，１８，１９やリード層１７に断線が生じることがない。【００５４】
しかも本実施形態では、前記レジスト層４２が前記配線層３５の露出面３５ｂ上にまで延出形成されていない。すなわち前記レジスト層４２と前記配線層３５とが直接接触していない。前記レジスト層４２と前記配線層３５、特にＡｌで形成された配線層３５との密着性は悪く、前記レジスト層４２は前記配線層３５上にて剥離しやすい。また、前記レジスト層４２は前記磁気検出素子１０の形成過程で施される熱処理等によって、特に剥がれやすくなる。一方、前記絶縁保護層４１と前記配線層３５との両者間の密着力、及び前記絶縁保護層４１とレジスト層４２との両者間の密着力は、前記レジスト層４２と前記配線層３５とを上記のように直接接合させた際の両者間の密着力に比べて十分に高い。よって本実施形態では、前記レジスト層４２の穴形成面４２ｂの下面側縁部４２ｂ１を、前記絶縁保護層４１上に配置して、前記レジスト層４２が前記配線層３５の露出面３５ｂ上にまで延出しないようにすることで、前記配線層３５上でのレジスト層４２の膜剥がれを適切に防止できる。したがって、前記レジスト層４２上に形成される前記電極層１５，１６，１８，１９やリード層１７に前記膜剥がれに起因する亀裂や断線が生じない。また前記膜剥がれが生じると、そこから、外部環境に触れて、検出回路の腐食等が生じやすくなるが、本実施形態では、適切に検出回路を絶縁層４０によって封止できる。以上により本実施形態では、安定した特性を有する磁気検出装置１を得ることが可能である。【００５５】
なお前記レジスト層４２の穴形成面４２ｂの下面側縁部４２ｂ１は、前記絶縁保護層４１の穴形成面４１ｂの下面側縁部４１ｂ１と同位置であってもよい。「絶縁保護層４１上」には、前記絶縁保護層４１の前記下面側縁部４１ｂ１上も含む。ただし、前記レジスト層４２の下面側縁部４２ｂ１を、前記絶縁保護層４１の下面側縁部４１ｂ１よりも、前記配線層３５の露出面３５ｂから離れる方向に後退させたほうが、確実に前記レジスト層４２全体を前記絶縁保護層４１上にのみ重ねて形成でき、前記配線層３５上でのレジスト層４２の膜剥がれを適切に防止できる。【００５６】
また本実施形態では、前記絶縁保護層４１よりも表面が平坦化面に近いレジスト層４２上に前記磁気検出素子１０を形成することで、多層構造の前記磁気検出素子１０を高精度に形成でき、安定した特性を有する前記磁気検出素子１０を形成できる。【００５７】
また検出回路の配線層３５と、リード層１７とが重ねられた位置に配置されて上下で導通されているため、配線層３５とリード層１７とを平面に展開して配置したものに比べて、小さい面積で装置を構成でき好ましい。【００５８】
図３に示すように、前記絶縁保護層４１の穴形成面４１ｂは、下面側から上面側に向かうにしたがって（すなわち図３に示す図示Ｚ１方向に向かうにしたがって）、徐々に前記穴部４４の大きさ（穴の平面面積）が大きくなるように傾斜面で形成される。同様に、前記レジスト層４２の穴形成面４２ｂは、下面側から上面側に向かうにしたがって（すなわち図３に示す図示Ｚ１方向に向かうにしたがって）、徐々に前記穴部４４の大きさが大きくなるように傾斜面で形成されている。前記傾斜面は、図３のように膜厚方向から切断した断面から見たときに、直線状、あるいは曲線状のどちらであってもよい。前記曲線状は、前記穴形成面４１ｂ、４２ｂが膨らむ凸形状、あるいは前記穴形成面４１ｂ、４２ｂが凹む凹形状のどちらでもよい。前記穴形成面４１ｂ（前記穴形成面の断面が曲線状であるときは、前記絶縁保護層４１の膜厚中心を通る直線と穴形成面とが交わる点（接点）での接線、以下の穴形成面４２ｂを参照）と前記絶縁保護層４１の下面間が成す角度θ１、及び前記穴形成面４２ｂ（前記穴形成面の断面が曲線状であるときは、前記レジスト層４２の膜厚中心を通る直線Ｌと穴形成面４２ｂとが交わる点（接点）Ｐでの接線Ｔ）と前記絶縁保護層４１の下面間が成す角度θ２は４５°程度であることが好ましい。【００５９】
前記レジスト層４２の穴形成面４２ｂ及び前記絶縁保護層４１の穴形成面４１ｂが上記した傾斜面で形成され１ることで、前記穴形成面４１ｂ，４２ｂから前記配線層３５の露出面３５ｂ上に至る面をなだらかな斜面で形成でき、前記レジスト層４２の穴形成面４２ｂ及び前記絶縁保護層４１の穴形成面４１ｂ上に電極層１５，１６，１８，１９及びリード層１７を断線等なく所定厚さで適切に形成できる。【００６０】
また図３に示す実施形態では、前記レジスト層４２の穴形成面４２ｂと前記絶縁保護層４１の穴形成面４１ｂとが段差なく連続した傾斜面で形成されている。このような形状は後述する製造方法によって形成できる。これにより、より効果的に、電極層１５，１６，１８，１９及びリード層１７を断線等なく所定厚さで適切に形成できる。【００６１】
図３に示すように前記絶縁被覆層４３は前記レジスト層４２上にのみ形成されているが、前記絶縁保護層４１の穴形成面４１ｂ上にまで延出して形成されてもよいし、また、前記配線層３５の露出面３５ｂ上全てを塞がないように、前記露出面３５ｂ上に一部、前記絶縁被覆層４３が延出して形成されてもよい。【００６２】
本実施形態の磁気検出装置１の製造方法について図４を用いて説明する。図４Ａに示す工程では、基板２上に、複数組の配線層３５と能動素子３６〜３８及び抵抗器３９等を有する検出回路６０を形成する。前記検出回路６０をＣＶＤ工程、スパッタリング工程、さらにはメッキ工程などの薄膜形成プロセスにより行う。【００６３】
次に、各検出回路６０上及び前記基板２上にかけて、窒化ケイ素（ＳｉＮ）等で形成された絶縁保護層（パッシベーション膜）４１をスパッタあるいはＣＶＤ成膜する。なお図４では、前記検出回路６０上における絶縁保護層４１の表面４１ａを平坦状で図示しているが、これは簡略化しただけであり、凹凸形状が形成されていないことを意味するものでない。図２と同様に検出回路６０上に形成された絶縁保護層４１の表面４１ａは凹凸形状となっている。【００６４】
次に図４Ｂに示す工程では、前記絶縁保護層４１上にレジスト層４２を全面に例えばスクリーン印刷等で塗布し、前記レジスト層４２を露光現象してちょうど前記配線層３５の上面の一部と膜厚方向で対向する位置に穴部４２ｄを形成する。そして前記穴部４２ｄに覆われていない前記絶縁保護層４１をエッチングで除去する。このとき、前記配線層３５の一部も若干削られて、前記配線層３５の露出面３５ｂが若干凹んだ形状となってもよい。【００６５】
図４Ｂに示すように、前記絶縁保護層４１をエッチングで除去するこで、前記絶縁保護層４１には穴部４１ｄが形成され、前記穴部４１ｄから前記配線層３５の上面の一部が露出面３５ｂとして露出する。【００６６】
前記レジスト層４２は、その後、熱硬化させられる。本実施形態では、前記レジスト層４２を熱硬化する前に、所定の熱処理を施して、前記レジスト層４２の穴形成面４２ｂにだれを生じさせ図３に示す傾斜面形状とすることが好ましい。【００６７】
例えば前記レジスト層４２に対し例えば、１３０℃、１０分程度のポストベークを行い、その後、例えば、３００℃で、６０分、窒素雰囲気で熱硬化を行う。【００６８】
図４Ｂに示す工程では、前記レジスト層４２に対し上記した熱処理を行うことで、前記レジスト層４２の穴形成面４２ｂがだれて図３に示すような傾斜面となる。そして、このように前記レジスト層４２の穴形成面４２ｂを傾斜面で形成することで、前記レジスト層４２の穴部４２ｄから露出した前記絶縁保護層４１をエッチングで除去すると、その傾斜面形状に追従してエッチングされて前記絶縁保護層４１に形成された穴形成面４１ｂも図３に示すような傾斜面として形成される。【００６９】
上記した製造方法によれば、前記レジスト層４２を前記配線層３５上にまで適切に延出形成できるとともに、図３のように、前記レジスト層４２の穴形成面４２ｂと前記絶縁保護層４１の穴形成面４１ｂを共に傾斜面で形成できるとともに、前記穴形成面４１ｂ，４２ｂを連続面として形成できる。さらに、前記レジスト層４２の穴形成面４２ｂの下面側縁部４２ｂを、前記絶縁保護層４１の穴形成面４１ｂの下面側縁部４１ｂ１よりも前記配線層３５の露出面３５ｂから離れる方向での前記絶縁保護層４１上に後退した位置に形成できる（図３を参照）。【００７０】
上記した図４Ｂ工程では、所定形状のレジスト層４２及び絶縁保護層４１を簡単に形成できて好適である。特に上記した製造方法では前記レジスト層４２をマスクとして利用し、前記レジスト層４２に形成された穴部４２ｄから露出する前記絶縁保護層４１をエッチングすることで、前記絶縁保護層４１にも穴部４１ｄを簡単に形成できる。【００７１】
ただし、前記絶縁保護層４１にまず穴部４１ｄを形成した後、前記レジスト層４２の形成−前記レジスト層４２への穴部４１ｄの形成、を行ってもよい。【００７２】
また、上記した製造方法では、前記配線層３５の上面３５ａがエッチングの影響を受けやすいが、前記配線層３５の上面３５ａがエッチングの影響を受けないようにするには、図４Ａの前記絶縁保護層４１をスパッタ成膜する前に、前記配線層３５上に一部、リフトオフ用レジスト層を形成し、前記リフトオフ用レジスト層に覆われていない前記検出回路６０上及び基板２上に前記絶縁保護層４１をスパッタ成膜し、その後、前記リフトオフ用レジスト層を除去する。そして、その後、前記レジスト層４２の形成−前記レジスト層４２への穴部４１ｄの形成、を行う。【００７３】
図４Ｃに示す工程では、前記絶縁保護層４１及び前記レジスト層４２に形成された穴部４１ｄ，４２ｄ内にリフトオフ用レジスト層７０を形成し、前記レジスト層４２上に、Ａｌ２Ｏ３等で形成された絶縁被覆層４３をスパッタ法等にて成膜する。このとき、前記リフトオフ用レジスト層７０上にも絶縁被覆層４３と同じ材質層が付着する。そして前記リフトオフ用レジスト層７０を除去する。【００７４】
その後、前記絶縁被覆層４３上へ磁気検出素子１０、及び固定抵抗素子２０を形成するとともに、前記電極層１５，１６，１８，１９、リード層１７の形成を行い、このとき前記配線層３５の露出面３５ｂ上にまで前記リード層１７や電極層１８，１９を延出形成して前記配線層３５と前記磁気検出素子１０間、及び前記配線層３５と固定抵抗素子２０間を電気的に接続する。【００７５】
前記電極層１５，１６，１８，１９やリード層１７を非磁性導電材料によりスパッタ法やメッキ法等で形成することが可能である。【００７６】
次に、図４Ｄに示す工程では、前記磁気検出素子１０及び固定抵抗素子２０上を樹脂８０でモールド成形する等してパッケージ化した後、各磁気検出装置１ごとに、ダイシングにより分離する。あるいはパッケージ化は、前記樹脂８０をモールド成形する前の各磁気検出装置１ごとに、ダイシングし分離した後、分離された各磁気検出装置１ごとに行ってもよい。【００７７】
本実施形態では、前記絶縁保護層４１上にレジスト層４２を塗布することで、絶縁表面を前記絶縁保護層４１の表面よりも平坦化面に近づけることができ、したがって平坦化面に近い絶縁表面上に前記磁気検出素子１０や固定抵抗素子２０を形成できる。しかも本実施形態の製造方法では、前記レジスト層４２を前記配線層３５上にまで適切に延出形成できるとともに、図３のように、前記レジスト層４２の穴形成面４２ｂと前記絶縁保護層４１の穴形成面４１ｂとを連続面として形成でき、前記レジスト層４２の穴形成面４２ｂの下面側縁部４２ｂを、前記絶縁保護層４１の穴形成面４１ｂの下面側縁部４１ｂ１よりも前記配線層３５の露出面３５ｂから離れる方向での前記絶縁保護層４１上に後退した位置に形成できる。よって、前記電極層１５，１６，１８，１９及びリード層１７の形成面がなだらかな斜面で形成され、しかも前記レジスト層４２と配線層３５とが直接接触していないので、前記磁気検出素子１０の形成過程等で施される熱処理によっても前記レジスト層４２が前記配線層３５上から剥離することなく、前記電極層１５，１６，１８，１９及びリード層１７を断線無く適切に形成でき、前記磁気検出素子１０と配線層３５間、及び固定抵抗素子２０と配線層３５間の電気的安定性を向上させることが可能である。【００７８】
本実施形態では前記絶縁層４０は３層構造であったが、絶縁保護層４１とレジスト層４２との２層構造であってもよいし、さらには４層以上であってもよい。【００７９】
また実施形態では、磁気検出素子１０と固定抵抗素子２０とが一つづつ設けられているが、例えば磁気検出素子１０と固定抵抗素子２０とが夫々２つ設けられブリッジ回路を構成していると、より磁気感度に優れた磁気検出装置にできて好ましい。【００８０】
また上記の実施形態では、磁気検出素子１０と固定抵抗素子２０との組み合わせであったが、例えばＰｉｎ方向が異なる磁気検出素子で回路を構成したもの、あるいはマグネットのＮ極が接近すると抵抗変化し、Ｓ極が接近すると抵抗変化しない第１の磁気検出素子と、マグネットのＳ極が接近すると抵抗変化し、Ｎ極が接近すると抵抗変化しない第２の磁気検出素子とを組みあわせた回路等であってもよい。
【図面の簡単な説明】
【００８１】
【図１】本実施形態の磁気検出装置を示す斜視図、
【図２】第１の実施の形態の磁気検出装置を示す、図１のＩＩ−ＩＩ線での縦断面図、
【図３】図２の一部を拡大した拡大縦断面図、
【図４】本実施形態の磁気検出装置の製造工程を示す工程図（各図は、図２と同じ縦断面図である）、
【図５】レジスト層を配線層上に重ねずに形成した磁気検出装置の縦断面を示すＦＩＢ写真、
【符号の説明】
【００８２】
１  磁気検出装置
２  基板
１５、１６、１８、１９  電極層
１７  リード層
１０  磁気検出素子
２０  固定抵抗素子
３５  配線層
３５ｂ  露出面
３６〜３８  能動素子
３９  抵抗器
４０  絶縁層
４１  絶縁保護層（パッシベーション膜）
４２  レジスト層
４２ｂ、４３ｂ  穴形成面
４２ｂ１、４３ｂ１  下面側縁部
４３  絶縁被覆層
４４  穴
６０  検出回路
７０  リフトオフ用レジスト層
８０  樹脂
【図１】
2008026328.tif 000003
【図２】
2008026328.tif 000004
【図３】
2008026328.tif 000005
【図４】
2008026328.tif 000006
【図５】
2008026328.tif 000007
【国際調査報告】
2008026328.tif 000008
2008026328.tif 000009
2008026328.tif 000010
2008026328.tif 000011